СОПОЛИМЕРИЗОВАННАЯ ПОЛИАМИДНАЯ СМОЛА, СПОСОБ ЕЕ ПОЛУЧЕНИЯ, СМОЛЯНАЯ КОМПОЗИЦИЯ И ФОРМОВАННОЕ ИЗДЕЛИЕ, ИЗГОТОВЛЕННОЕ ИЗ СОПОЛИМЕРИЗОВАННОЙ ПОЛИАМИДНОЙ СМОЛЫ ИЛИ СМОЛЯНОЙ КОМПОЗИЦИИ

1. Сополиамидная смола, содержащая диаминный компонент, который содержит два или более диаминов и компонент дикарбоновой кислоты,
где диаминный компонент содержит 70 мол.% или более ксилилендиамина, который содержит 20 мол.% или более п-ксилилендиамина, и компонент дикарбоновой кислоты содержит 70 мол.% или более алифатической дикарбоновой кислоты с прямой цепью, содержащей от 6 до 18 атомов углерода, и
сополиамидная смола содержит частицы, имеющие внешний диаметр 50 мкм или более, в количестве 1000 частиц/г или менее, причем частицы включают полиамид, у которого температура плавления превышает температуру плавления сополиамидной смолы на 20°C или более при измерении методом дифференциальной сканирующей калориметрии.
2. Сополиамидная смола по п.1, где относительная вязкость сополиамидной смолы составляет от 1,80 до 4,20 при 25°C при измерении в концентрированной серной кислоте при концентрации 1 г/100 мл.
3. Сополиамидная смола по п.1, где 70 мол.% или более компонента алифатической дикарбоновой кислоты с прямой цепью составляет адипиновая кислота или себациновая кислота.
4. Сополиамидная смола по п.1, где ксилилендиамин представляет собой двухкомпонентную композицию м-ксилилендиамина и п-ксилилендиамина.
5. Сополиамидная смола по п.1, где литая пленка, изготовленная плавлением сополиамидной смолы при температуре, превышающей на 10°C температуру плавления сополиамидной смолы, содержит частицы, имеющие внешний диаметр 50 мкм или более, в количестве 1000 частиц/г или менее, причем частицы включают полиамид, у которого температура плавления превышает температуру плавления сополиамидной смолы на 20°C или более при измерении методом дифференциальной сканирующей калориметрии.
6. Сополиамидная смола по п.1, где литая пленка, изготовленная плавлением сополиамидной смолы при температуре, превышающей на 10°C температуру плавления сополиамидной смолы, содержит частицы, имеющие внешний диаметр от 200 мкм или более, в количестве 100 частиц/г или менее, причем частицы включают полиамид, у которого температура плавления превышает температуру плавления сополиамидной смолы на 20°C или более при измерении методом дифференциальной сканирующей калориметрии.
7. Сополиамидная смоляная композиция, содержащая 100 мас.ч. сополиамидной смолы по любому из пп.1-6, от 0 до 30 мас.ч. талька и от 10 до 150 мас.ч. неорганического наполнителя.
8. Формованное изделие, изготовленное формованием сополиамидной смолы по любому из пп.1-6.
9. Формованное изделие, изготовленное формованием сополиамидной смоляной композиции по п.7.
10. Способ получения сополиамидной смолы, содержащей диаминный компонент, который содержит два или более диаминов, и компонент дикарбоновой кислоты,
где диаминный компонент содержит 70 мол.% или более ксилилендиамина, который содержит 20 мол.% или более п-ксилилендиамина, и компонент дикарбоновой кислоты содержит 70 мол.% или более алифатической дикарбоновой кислоты с прямой цепью, содержащей от 6 до 18 атомов углерода, и
способ содержит поликонденсацию диаминного компонента и компонента дикарбоновой кислоты при отсутствии растворителя в реакционном резервуаре периодического действия, оборудованном парциальным конденсатором, и проведение реакции поликонденсации путем добавления диаминного компонента к расплавленному компоненту дикарбоновой кислоты непрерывно или периодически при поддержании манометрического давления внутри реакционного резервуара на уровне 0,1 МПа или более и температуры реакционной системы на уровне, который позволяет сохранять всю реакционную систему в текучем состоянии, и путем нагревания паровой фазы в реакционном резервуаре до температуры, равной или превышающей температуру плавления нейлоновой соли, содержащем диаминный компонент и компонент дикарбоновой кислоты, перед добавлением 80% от полного количества диаминного компонента.
11. Способ по п.10, где относительная вязкость сополиамидной смолы составляет от 1,80 до 4,20 при 25°C при измерении в концентрированной серной кислоте при концентрации 1 г/100 мл.
12. Способ по п.10, где 70 мол.% или более компонента алифатической дикарбоновой кислоты с прямой цепью составляет адипиновая кислота или себациновая кислота.
13. Способ по п.10, где ксилилендиамин представляет собой двухкомпонентную композицию м-ксилилендиамина и п-ксилилендиамина.